(57)【要約】      （修正有）【課題】高い透明度の光学特性を維持し、寸法安定性と耐熱性とが高いポリイミドを得るためのポリアミック酸、ポリアミック酸を利用して形成されたポリイミドフィルム、及びポリイミドフィルムの製造方法を提供する。【解決手段】ポリアミック酸は二無水物化合物、下記の化学式で表示される第１ジアミン化合物、及び第１ジアミン化合物と異なる第２ジアミン化合物の重合生成物である。2018127608.tif 000030Ｒ１、Ｒ２：Ｈ、２Ｈ、ハロゲン、アルキル基、ｎ１、ｎ２：０以上４以下の整数【選択図】図１
2018127608.tif 000002
【特許請求の範囲】
【請求項１】
二無水物化合物と、
下記の化学式１で表示される第１ジアミン化合物と、
前記第１ジアミン化合物と異なる第２ジアミン化合物と、の重合生成物であるポリアミック酸。
【化１】
2018127608.tif 000024
前記化学式１において、
Ｒ1及びＲ2は、各々独立に水素原子、重水素原子、ハロゲン原子、又は置換又は非置換された炭素数１以上２０以下のアルキル基であり、
ｎ1及びｎ2は、各々独立に０以上４以下の整数である。
【請求項２】
前記第２ジアミン化合物は、下記の化学式２で表示される請求項１に記載のポリアミック酸。
【化２】
2018127608.tif 000025
前記化学式２において、Ａｒは、置換又は非置換されたフェニル基であり、ｍは、１以上４以下の整数である。
【請求項３】
前記第２ジアミン化合物は、下記の化学式２−１で表示される請求項１に記載のポリアミック酸。
【化２−１】
2018127608.tif 000026
【請求項４】
前記化学式１は、下記の化学式１−１で表示される請求項１に記載のポリアミック酸。
【化１−１】
2018127608.tif 000027
前記化学式１−１において、Ｒ1、Ｒ2、ｎ1、及びｎ2は、請求項１で定義したことと同一である。
【請求項５】
前記化学式１は、下記の化学式１−２で表示される請求項１に記載のポリアミック酸。
【化１−２】
2018127608.tif 000028
【請求項６】
前記第１ジアミン化合物及び前記第２ジアミン化合物の合計と、前記二無水物化合物のモル比は、１：０．９乃至１：１．１である請求項１に記載のポリアミック酸。
【請求項７】
前記第１ジアミン化合物及び前記第２ジアミン化合物のモル比は、０．０１：０．９９乃至０．９９：０．０１である請求項６に記載のポリアミック酸。
【請求項８】
前記二無水物化合物は、３、３’、４、４’−ビフェニルテトラカルボン酸二無水物であり、
前記第１ジアミン化合物は、２、２’−ビス（トリフルオロメチル）−ベンジジンであり、
前記第２ジアミン化合物は、３、５−ジアミノ安息香酸である請求項１に記載のポリアミック酸。
【請求項９】
前記ポリアミック酸は、下記の化学式３で表示される反複単位を含む請求項１に記載のポリアミック酸。
【化３】
2018127608.tif 000029
前記化学式３で、Ｘ及びＹは、各々独立的に１以上の整数である。
【請求項１０】
請求項１乃至請求項９のいずれかのポリアミック酸から由来された反複単位を含むポリイミドフィルム。
【発明の詳細な説明】
【技術分野】
【０００１】
本発明はポリアミック酸、これを利用して形成されたポリイミドフィルム、及びその製造方法に係る。より詳細には、良好な光学特性と耐熱性とを有するポリイミドフィルムを具現するためのポリアミック酸、このようなポリアミック酸を利用して製造されたポリイミドフィルム、及びポリイミドフィルムの製造方法に係る。
【背景技術】
【０００２】
ポリイミド（Ｐｏｌｙｉｍｉｄｅ）は、耐熱性と耐化学性とが優れ、また優れた機械的物性を示す高分子材料として多様な産業分野で利用されている。特に、ポリイミドは液晶表示装置の配向材料、絶縁材料、又は柔軟性基板の材料として開発されて表示装置で多様に適用されている。
【０００３】
また、最近フレキシブル表示装置、携帯用表示装置等でガラス基板を代替する用途としてポリイミドフィルムを使用するためにポリイミドフィルムの光学特性及び耐熱性を改善するための開発が進行されている。
【先行技術文献】
【特許文献】
【０００４】
【特許文献１】韓国特許第１０−１６４６２８３号公報
【特許文献２】米国特許公開第２０１７／００９６５３０号明細書
【特許文献３】韓国特許公開第１０−２０１６−０００２３８６号公報
【特許文献４】韓国特許公開第１０−２０１６−０１０５３７８号公報
【特許文献５】韓国特許公開第１０−２０１５−００９５９８０号公報
【特許文献６】韓国特許公開第１０−２００７−０１０２０５３号公報
【発明の概要】
【発明が解決しようとする課題】
【０００５】
本発明の目的は、高い透明度の光学特性を維持し、寸法安定性と耐熱性とが高いポリイミドを得るための、ポリアミック酸、及びこのようなポリアミック酸を利用して形成されたポリイミドフィルム、及びポリイミドフィルムの製造方法を提供することにある。
【課題を解決するための手段】
【０００６】
一実施形態は、(i)二無水物（ジアンヒドリド dianhydride、特にはテトラカルボン酸二無水物）化合物と、(ii)下記の化学式１で表示される第１ジアミン化合物と、(iii)前記第１ジアミン化合物とは異なる第２ジアミン化合物との、重合生成物であるポリアミック酸を提供する。
【０００７】
【化１】
2018127608.tif 000003
【０００８】
前記化学式１において、Ｒ1及びＲ2は、各々独立に、水素原子、重水素原子、ハロゲン原子、又は、置換又は非置換された炭素数１以上２０以下のアルキル基であり、ｎ1及びｎ2は、各々独立に０以上４以下の整数である。
【０００９】
前記第２ジアミン化合物は下記の化学式２で表示される。
【００１０】
【化２】
2018127608.tif 000004
【００１１】
前記化学式２において、Ａｒは置換又は非置換されたフェニル基であり、ｍは１以上４以下の整数である。
【００１２】
前記第２ジアミン化合物は下記の化学式２−１で表示される。
【００１３】
【化２−１】
2018127608.tif 000005
【００１４】
前記化学式１で、前記ｎ1及びｎ2は、各々独立に１以上の整数であり、前記Ｒ1及びＲ2は、各々独立に、１つ以上のフッ素（弗素）原子で置換された炭素数１以上２０以下のアルキル基である。
【００１５】
前記化学式１は下記の化学式１ー１で表示される。
【００１６】
【化１−１】
2018127608.tif 000006
【００１７】
前記化学式１−１において、Ｒ1、Ｒ2、ｎ1、及びｎ2は請求項１で定義したことと同一である。
【００１８】
前記化学式１は下記の化学式１−２で表示される。
【００１９】
【化１−２】
2018127608.tif 000007
【００２０】
前記第１ジアミン化合物及び前記第２ジアミン化合物の合計と、前記二無水物化合物とのモル比は１：０．９乃至１：１．１である。
【００２１】
前記第１ジアミン化合物と前記第２ジアミン化合物とのモル比は、０．０１：０．９９乃至０．９９：０．０１である。
【００２２】
前記二無水物化合物は、４、４’−（ヘキサフルオロイソプロピリデン）ジフタル酸無水物、３、３’、４、４’−ビフェニルテトラカルボン酸二無水物、シクロブタン−１、２、３、４−テトラカルボン酸二無水物、及びピロメリット酸二無水物からなる群から選択された少なくともいずれか１つを含むことができる。
【００２３】
前記二無水物化合物は３、３’、４、４’−ビフェニルテトラカルボン酸二無水物であり、前記第１ジアミン化合物は２、２’−ビス（トリフルオロメチル）−ベンジジンであり、前記第２ジアミン化合物は３、５−ジアミノ安息香酸である。
【００２４】
一実施形態のポリアミック酸は、下記の化学式３で表示される反複単位を含むことができる。
【００２５】
【化３】
2018127608.tif 000008
【００２６】
前記化学式３で、Ｘ及びＹは、各々独立に１以上の整数である。
【００２７】
他の実施形態は、上述した一実施形態のポリアミック酸から由来された反複単位を含むポリイミドフィルムを提供する。
【００２８】
前記ポリイミドフィルムの熱膨張係数は１０ｐｐｍ／℃以上２０ｐｐｍ／℃以下である。
【００２９】
前記ポリイミドフィルムのガラス遷移温度は３００℃以上４２０℃以下である。
【００３０】
前記ポリイミドフィルムの熱分解温度は４００℃以上５００℃以下であり、前記熱分解温度は、前記ポリイミドフィルムの重量減少比率が１％に到達する時点の温度である。
【００３１】
前記ポリイミドフィルムの光透過度は９５％以上である。
【００３２】
前記ポリイミドフィルムの黄色化度は１以上１０以下である。
【００３３】
前記ポリイミドフィルムの光透過度は９５％以上であり、熱膨張係数は１０ｐｐｍ／℃以上２０ｐｐｍ／℃以下であり、ガラス遷移温度は３００℃以上４２０℃以下である。
【００３４】
一実施形態のポリイミドフィルムは、下記の化学式４で表示される前記反複単位を含むことができる。
【００３５】
【化４】
2018127608.tif 000009
【００３６】
前記化学式４でＡ及びＢは、各々独立に１以上の整数である。
【００３７】
他の実施形態は、二無水物化合物及び２種以上のジアミン化合物を重合反応させて上述した一実施形態のポリアミック酸を製造する段階と、前記ポリアミック酸を基板上に提供してポリアミック酸層を形成する段階と、前記ポリアミック酸層を熱処理する段階と、を含むポリイミドフィルムの製造方法を提供する。
【００３８】
前記ポリアミック酸を製造する段階は−１０℃以上８０℃以下で遂行されうる。
【００３９】
前記ポリアミック酸層を熱処理する段階は２５０℃以上５５０℃以下で遂行される高温熱処理段階を含むことができる。
【００４０】
前記ポリアミック酸層を熱処理する段階は、前記高温熱処理段階の後に、冷却段階をさらに含むことができる。
【００４１】
前記ポリアミック酸層を熱処理する段階は、第１温度で熱処理する第１熱処理段階と、前記第１温度より高い第２温度で熱処理する第２熱処理段階と、を含むことができる。
【００４２】
前記第１温度は２５０℃以上３００℃未満であり、前記第２温度は３００℃以上５５０℃以下である。
【００４３】
前記ポリアミック酸層を熱処理する段階は真空状態で遂行されうる。
【発明の効果】
【００４４】
一実施形態のポリアミック酸は、異なる２種のジアミン化合物を含んで良好な光学特性及び高い耐熱性を有するポリイミドフィルム材料を提供することができる。
【００４５】
一実施形態のポリイミドフィルムは、異なる２種のジアミン化合物を含んで形成されたポリアミック酸を利用して、良好な光学特性及び耐熱性を有することができる。
【００４６】
一実施形態のポリイミドフィルムの製造方法は、異なる２種のジアミン化合物を含んで形成されたポリアミック酸を利用し、高温熱処理工程を利用することで、良好な光学特性及び耐熱性を有するポリイミドフィルムを提供することができる。
【図面の簡単な説明】
【００４７】
【図１】一実施形態のポリイミドフィルムの製造方法を示したフローチャートである。
【図２】一実施形態のポリイミドフィルムの製造方法を示したフローチャートである。
【発明を実施するための形態】
【００４８】
本発明は多様な変更を加えることができ、様々な形態を有することができるので、特定な実施形態を図面に例示し、本文で詳細に説明する。しかし、これは本発明を特定な開示形態に対して限定しようとすることではなく、本発明の思想及び技術範囲に含まれるすべての変更、均等物乃至代替物を含むこととして理解されるべきである。
【００４９】
各図面を説明しながら、類似な参照符号を類似な構成要素に対して使用した。添付された図面において、構造物の寸法は本発明の明確性のために実際より拡大して図示したものである。第１、第２等の用語は多様な構成要素を説明するために使用されるが、前記構成要素は前記用語によって限定されてはならない。前記用語は１つの構成要素を他の構成要素から区別する目的のみに使用される。例えば、本発明の権利範囲を逸脱しなく、第１構成要素は第２構成要素と称され、類似に第２構成要素も第１構成要素と称されることができる。単数の表現は文脈の上に明確に異なりに表現しない限り、複数の表現を含む。
【００５０】
本出願で、“含む”等の用語は明細書上に記載された特徴、数字、段階、動作、構成要素、部品、又はこれらを組合したことが存在することを表現しようするものであり、１つ又はその以上の他の特徴や数字、段階、動作、構成要素、部分品、又はこれらを組合したものの存在又は付加可能性を予め排除しないものとして理解されるべきである。また、層、膜、領域、板等の部分が他の部分の“上に”あるとする場合、これは、他の部分の“直ちに上に”ある場合のみでなく、その中間にその他の部分がある場合も含む。
【００５１】
以下では一実施形態のポリアミック酸に対して説明する。
【００５２】
一実施形態のポリアミック酸は二無水物化合物及び２種以上のジアミン化合物を含んで形成される。一実施形態のポリアミック酸は、二無水物化合物、下記の化学式１で表示される第１ジアミン化合物、及び、第１ジアミン化合物とは別の第２ジアミン化合物を重合させる反応によって生成される重合生成物である。
【００５３】
第１ジアミン化合物は下記の化学式１で表示される。
【００５４】
【化１】
2018127608.tif 000010
【００５５】
前記化学式１で、Ｒ1及びＲ2は、各々独立に水素原子、重水素原子、ハロゲン原子、置換又は非置換された炭素数１以上２０以下のアルキル基である。また、ｎ1及びｎ2は各々独立に０以上４以下の整数である。
【００５６】
化学式１でＲ1及びＲ2は、互いに同一であるか、又は互いに異なりうる。また、ｎ1及びｎ2は互いに同一であるか、又は互いに異なりうる。
【００５７】
例えば、化学式１で表示される第１ジアミン化合物でｎ1及びｎ2は、各々独立に１以上の整数である。ｎ1及びｎ2は、１以上の同一の整数である。また、ｎ1及びｎ2は、１以上の互いに異なる整数である。具体的に、ｎ1及びｎ2は全て１である。ｎ1及びｎ2の中でいずれか１つが０であり、残る１つは１以上の整数である。
【００５８】
一方、ｎ1及びｎ2が各々独立に２以上の整数である場合、複数のＲ1は互いに同一であるか、又は互いに異なり、複数のＲ2は互いに同一であるか、又は互いに異なる。
【００５９】
一実施形態において、ｎ1及びｎ2が各々独立に１以上の整数であるとき、化学式１で表示される第１ジアミン化合物のＲ1及びＲ2は、各々独立に１つ以上の弗素原子で置換された炭素数１以上２０以下のアルキル基でありうる。また、ｎ1が２以上の整数である場合、少なくとも１つのＲ1は、１つ以上のフッ素（弗素）原子で置換された炭素数１以上２０以下のアルキル基でありうるのであり、２つ以上の複数のＲ1が、全て１つ以上のフッ素原子で置換された炭素数１以上２０以下のアルキル基であることもありうる。また、ｎ2が２以上の整数である場合、少なくとも１つのＲ2は、１つ以上のフッ素原子で置換された炭素数１以上２０以下のアルキル基でありうるのであり、２つ以上の複数のＲ2は全て１つ以上のフッ素原子で置換された炭素数１以上２０以下のアルキル基であることもありうる。
【００６０】
Ｒ1及びＲ2は、各々独立に水素原子、重水素原子、ハロゲン原子、又は非置換された炭素数１以上２０以下のアルキル基、又は置換された炭素数１以上２０以下のアルキル基である。例えば、Ｒ1及びＲ2は各々独立的に少なくとも１つの弗素原子で置換された炭素数１以上２０以下のアルキル基である。具体的に、Ｒ1及びＲ2は*−ＣＦ3、*−ＣＦ2ＣＦ3、*−ＣＨ2ＣＦ3、*−ＣＨ2ＣＦ2ＣＦ3、又は*−ＣＦ2ＣＦ2ＣＦ3である。しかし、実施形態が提示された具体例に限定されることではない。
【００６１】
例えば、一実施形態のポリアミック酸を形成する化学式１で表示される第１ジアミン化合物はｎ1及びｎ2が全て１でありうるのであり、Ｒ1及びＲ2は全てトリフルオロメチル基でありうる。一実施形態のポリアミック酸は、化学式１で表示される第１ジアミン化合物でＲ1及びＲ2の中で少なくとも１つを、少なくとも１つのフッ素原子で置換した炭素数１以上２０以下のアルキル基とすることで、耐熱性を改善することができる。
【００６２】
一方、化学式１に対する説明と以後説明する本明細書の化学式に対する説明で、“置換又は非置換された”は重水素原子、ハロゲン原子、シアノ基、ニトリル基、ニトロ基、アミノ基、シリル基、ホウ素基、ホスフィンオキシド基、アルキル基、アルケニル基、フルオレニル基、アリール(aryl)基及びヘテロ環基からなされた群から選択される１つ以上の置換基で置換又は非置換されたことを意味する。また、例示された置換基の各々は置換又は非置換されたものであってもよい。例えば、ビフェニル基はアリール(aryl)基として解釈されてもよく、フェニル基で置換されたフェニル基として解釈されてもよい。
【００６３】
本明細書で、ハロゲン原子の例としてはフッ素原子、塩素原子、臭素原子、又はヨウ化物原子がある。
【００６４】
また、アルキル基は、直鎖、分岐鎖、又は環形でありうる。アルキル基の例としては、メチル基、エチル基、ｎ−プロピル基、イソプロピル基、ｎ−ブチル基、ｓ−ブチル基、ｔ−ブチル基、ｉ−ブチル基、２−エチルブチル基、３、３−ジメチルブチル基、ｎ−ペンチル基、ｉ−ペンチル基、ネオペンチル基、ｔ−ペンチル基、シクロペンチル基、１−メチルペンチル基、３−メチルペンチル基、２−エチルペンチル基、４−メチル−２−ペンチル基、ｎ−ヘキシル基、１−メチルヘキシル基、２−エチルヘキシル基、２−ブチルヘキシル基、シクロヘキシル基、４−メチルシクロヘキシル基、４−ｔ−ブチルシクロヘキシル基、ｎ−ペンチル基、１−メチルヘプチル基、２、２−ジメチルヘプチル基、２−エチルヘプチル基、２−ブチルヘプチル基、ｎ−オクチル基、ｔ−オクチル基、２−エチルオクチル基、２−ブチルオクチル基、２−ヘキシルオクチル基、３、７−ジメチルオクチル基、シクロオクチル基、ｎ−ノニル基、ｎ−デシル基、アダマンチル基、２−エチルデシル基、２−ブチルデシル基、２−ヘキシルデシル基、２−オクチルデシル基、ｎ−ウンデシル基、ｎ−ドデシル基、２−エチルドデシル基、２−ブチルドデシル基、２−ヘキシルドデシル基、２−オクチルドデシル基、ｎ−トリデシル基、ｎ−テトラデシル基、ｎ−ペンタデシル基、ｎ−ヘキサデシル基、２−エチルヘキサデシル基、２−ブチルヘキサデシル基、２−ヘキシルヘキサデシル基、２−オクチルヘキサデシル基、ｎ−ヘプタデシル基、ｎ−オクタデシル、ｎ−ノナデシル基、ｎ−イコシル基、２−エチルイコシル基、２−ブチルイコシル基、２−ヘキシルイコシル基、２−オクチルイコシル基、ｎ−ヘンイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、及びｎ−トリアコンチル基等を挙げられるが、これらに限定されない。
【００６５】
本明細書で、−*は連結される位置を意味する。
【００６６】
前記化学式１で表示された第１ジアミン化合物は下記の化学式１−１で表示されうる。
【００６７】
【化１−１】
2018127608.tif 000011
【００６８】
前記化学式１−１で、Ｒ1、Ｒ2、ｎ1、及びｎ2は前記化学式１で説明した内容と同一な内容が適用される。
【００６９】
前記化学式１−１で第１ジアミン化合物は２つのアミン基（*−ＮＨ2）がビフェニル（ｂｉｐｈｅｎｙｌ）のパラ（ｐａｒａ）位置に各々結合されたものである。即ち、一実施形態の第１ジアミン化合物はベンジジン（ｂｅｎｚｉｄｉｎｅ）化合物である。
【００７０】
また、化学式１−１でｎ1及びｎ2は各々独立的に１以上の整数であり、Ｒ1及びＲ2は、各々独立に１つ以上のフッ素原子で置換された炭素数１以上２０以下のアルキル基でありうる。例えば、化学式１−１で、ｎ1及びｎ2は全て１であり、Ｒ1及びＲ2は全てトリフルオロメチル基でありうる。
【００７１】
具体的に、化学式１で表示される第１ジアミン化合物は下記の化学式１−２で表示されうる。
【００７２】
【化１−２】
2018127608.tif 000012
【００７３】
また、より具体的に、第１ジアミン化合物は下記の化学式１−３で表示されるジアミン化合物でありうる。
【００７４】
【化１−３】
2018127608.tif 000013
【００７５】
例えば、一実施形態で第１ジアミン化合物は、２、２’−ビス（トリフルオロメチル）−ベンジジン（２、２’−Ｂｉｓ（ｔｒｉｆｌｕｏｒｏｍｅｔｈｙｌ）ｂｅｎｚｉｄｉｎｅ、ＴＦＭＢ）である。
【００７６】
一実施形態のポリアミック酸は上述した前記化学式１で表示される第１ジアミン化合物以外に、第１ジアミン化合物とは異なるジアミン化合物を少なくとも１つさらに含むようにして２種以上のジアミン化合物と１種以上の二無水物化合物を重合反応させて形成された重合体である。即ち、一実施形態のポリアミック酸は、第１ジアミン化合物、及び第１ジアミン化合物と異なる第２ジアミン化合物をさらに含んだ２種のジアミン化合物と、１種以上の二無水物化合物とを重合反応させて製造される。
【００７７】
一実施形態のポリアミック酸を形成する２種以上のジアミン化合物で、第２ジアミン化合物は下記の化学式２で表示されうる。
【００７８】
【化２】
2018127608.tif 000014
【００７９】
前記化学式２で、Ａｒは置換又は非置換されたフェニル基であり、ｍは１以上４以下の整数でありうる。化学式２で表示される第２ジアミン化合物で、Ａｒは、フェニル基、又はフェニル基で置換されたフェニル基である。例えば、Ａｒはフェニル基又はビフェニル基である。
【００８０】
一実施形態で第２ジアミン化合物は少なくとも１つのカルボキシル基（ｃａｒｂｏｘｙｌ  ｇｒｏｕｐ）を有する。
【００８１】
一方、一実施形態のポリアミック酸で化学式２で表示される第２ジアミン化合物は熱処理を通じた熱イミド化の過程で分子間の相互作用を妨害してチェーン間の距離を広げて電荷移動錯体（ｃｈａｒｇｅ  ｔｒａｎｓｆｅｒ  ｃｏｍｐｌｅｘ）の形成を抑制する。また、第２ジアミン化合物は重合反応において架橋（ｃｒｏｓｓ  ｌｉｎｋｅｒ）の役割をする。例えば、第２ジアミン化合物は重合反応で形成されたポリアミック酸単位体の間を互いに連結する架橋剤の役割をして重合生成物である一実施形態のポリアミック酸のネットワーク形成を増加させることによって最終的に製造されるポリイミドフィルムの機械的物性を改善し、耐熱性を増加させることができる。
【００８２】
前記化学式２で表示される第２ジアミン化合物は下記の化学式２−１で表示される。
【００８３】
【化２−１】
2018127608.tif 000015
【００８４】
一方、化学式２−１で表示される第２ジアミン化合物で２つのアミン基（*−ＮＨ2）はオルソ（ｏｒｔｈｏ）、又はメタ（ｍｅｔａ）位置に各々結合される。例えば、第２ジアミン化合物は３、５−ジアミノ安息香酸、３、４−ジアミノ安息香酸、２、３−ジアミノ安息香酸、又は２、６−ジアミノ安息香酸であるが、実施形態がこれに限定されることではない。
【００８５】
また、より具体的に第２ジアミン化合物は下記の化学式２−２で表示される。
【００８６】
【化２−２】
2018127608.tif 000016
【００８７】
一実施形態のポリアミック酸を形成する二無水物化合物は４、４’−（ヘキサフルオロイソプロピリデン）ジフタル酸無水物（４、４’−（Ｈｅｘａｆｌｕｏｒｏｉｓｏｐｒｏｐｙｌｉｄｅｎｅ）ｄｉｐｈｔｈａｌｉｃ  ａｎｈｙｄｒｉｄｅ、６ＦＤＡ）、３、３’、４、４’−ビフェニルテトラカルボン酸二無水物（３、３’、４、４’−Ｂｉｐｈｅｎｙｌｔｅｔｒａｃａｒｂｏｘｙｌｉｃ  ｄｉａｎｈｙｄｒｉｄｅ、ＢＰＤＡ）、シクロブタン−１、２、３、４−テトラカルボン酸二無水物（Ｃｙｃｌｏｂｕｔａｎｅ−１、２、３、４−ｔｅｔｒａｃａｒｂｏｘｙｌｉｃ  ｄｉａｎｈｙｄｒｉｄｅ、ＣＢＤＡ）、及びピロメリット二無水物（Ｐｙｒｏｍｅｌｌｉｔｉｃ  ｄｉａｎｈｙｄｒｉｄｅ、ＰＭＤＡ）からなされた群から選択された少なくともいずれか１つを含む。例えば、一実施形態で二無水物化合物は６ＦＤＡ、ＢＰＤＡ、ＣＢＤＡ、又はＰＭＤＡの中から選択されるいずれか１つであるか、又はこれらから選択される２種以上を含む。
【００８８】
一実施形態のポリアミック酸は６ＦＤＡ、ＢＰＤＡ、ＣＢＤＡ、又はＰＭＤＡの中でいずれか１つの二無水物化合物、化学式１で表示される第１ジアミン化合物、及び化学式２で表示される第２ジアミン化合物の重合反応によって形成された重合生成物である。例えば、一実施形態のポリアミック酸は３、３’、４、４’−ビフェニルテトラカルボン酸二無水物（ＢＰＤＡ）、２、２’−ビス（トリフルオロメチル）−ベンジジン（ＴＦＭＢ）、及び３、５−ジアミノ安息香酸（ＤＡＢＡ）の重合生成物である。
【００８９】
一実施形態のポリアミック酸は二無水物化合物と、第１ジアミン化合物及び第２ジアミン化合物の合計のモル比が１：０．９乃至１：１．１になるように反応させて形成されたものである。即ち、第１ジアミン化合物及び第２ジアミン化合物を含む２種以上のジアミン化合物は二無水物化合物１モルを基準に０．９乃至１．１の比率に含まれる。例えば、二無水物化合物と、第１ジアミン化合物及び第２ジアミン化合物を含む２種以上のジアミン化合物を１：１のモル比で反応させて一実施形態のポリアミック酸を形成する。
【００９０】
また、一実施形態で第１ジアミン化合物と第２ジアミン化合物は０．０１：０．９９乃至０．９９：０．０１のモル比に含まれうる。例えば、第１ジアミン化合物と第２ジアミン化合物は０．５：０．５乃至０．９：０．１のモル比で反応されうる。具体的に、第１ジアミン化合物と第２ジアミン化合物とは、０．６：０．４乃至０．８：０．２のモル比で反応されうる。また、第１ジアミン化合物と第２ジアミン化合物との合計と、二無水物化合物とは、１：０．９乃至１：１．１のモル比となるようにして反応がなされる。
【００９１】
また、具体例で、第１ジアミン化合物と第２ジアミン化合物とは０．７５：０．２５のモル比で反応される。この具体例で、第１ジアミン化合物及び第２ジアミン化合物の合計と、二無水物化合物とは１：０．９乃至１：１．１のモル比を有する。
【００９２】
一方、一実施形態のポリアミック酸は、下記の化学式３で表示されるポリアミック酸単位体を含む。
【００９３】
【化３】
2018127608.tif 000017
【００９４】
前記化学式３でＸ及びＹは、各々独立に１以上の整数である。また、前記化学式３で表示されるポリアミック酸単位体を含む一実施形態のポリアミック酸の数平均分子量（Ｍｎ）は１０、０００以上１、０００、０００以下である。
【００９５】
一実施形態のポリアミック酸は二無水物化合物及び２種以上の異なるジアミン化合物を含んで反応させた重合体であって、化学式１で表示される第１ジアミン化合物と第１ジアミン化合物と異なる第２ジアミン化合物を同時に含むことによって耐熱性が優れ、高い透過度と低い黄色化度（ｙｅｌｌｏｗ  ｉｎｄｅｘ）の良好な光学特性を有するポリイミドを製造するポリイミド前駆体を具現することができる。
【００９６】
即ち、一実施形態のポリアミック酸は二無水物化合物、化学式１で表示される第１ジアミン化合物、及び化学式２で表示される第２ジアミン化合物で重合されたものであって、このような一実施形態のポリアミック酸から耐熱性と光特性とを同時に満足するポリイミドフィルムを製造することができる。
【００９７】
一実施形態のポリイミドフィルムは上述した一実施形態のポリアミック酸から由来された反複単位を含むことができる。一実施形態のポリイミドフィルムは上述した一実施形態のポリアミック酸をイミド化して得られた反複単位を含んで形成されることができる。
【００９８】
一実施形態のポリイミドフィルムは、二無水物化合物、化学式１で表示される第１ジアミン化合物を含む２種以上のジアミン化合物を重合反応させて得られたポリアミック酸から由来されるものであってもよい。即ち、一実施形態のポリイミドフィルムは、二無水物化合物、上述した化学式１で表示される第１ジアミン化合物、及び、上述した化学式２で表示された第２ジアミン化合物の重合生成物であるポリアミック酸から由来された反複単位を含んで形成されるものであってもよい。
【００９９】
以下、図面を参照して上述した本発明の一実施形態に係るポリイミドフィルムを製造する一実施形態のポリイミドフィルムの製造方法に対して説明する。
【０１００】
図１及び図２は各々一実施形態のポリイミドフィルムの製造方法を示したフローチャートである。図１を参照すれば、一実施形態のポリイミドフィルムの製造方法は二無水物化合物及び２種以上のジアミン化合物を重合反応させてポリアミック酸を製造する段階（Ｓ１００）、ポリアミック酸を基板上に提供してポリアミック酸層を形成する段階（Ｓ２００）、及びポリアミック酸層を熱処理する段階（Ｓ３００）を含む。
【０１０１】
二無水物化合物及び２種以上のジアミン化合物を重合反応させてポリアミック酸を製造する段階（Ｓ１００）で、上述した一実施形態のポリアミック酸が製造される。製造されたポリアミック酸は、二無水物化合物及び２種以上のジアミン化合物を重合反応させて得られたポリアミック酸共重合体である。ポリアミック酸を製造する段階（Ｓ１００）で、二無水物化合物、上述した化学式１で表示される第１ジアミン化合物、及び第１ジアミン化合物と異なる第２ジアミン化合物が有機溶媒に提供され、有機溶媒内で重合反応を遂行してポリアミック酸が形成される。
【０１０２】
ポリアミック酸を製造する段階（Ｓ１００）で、有機溶媒は、Ｎ、Ｎ−ジメチルアセトアミド（Ｎ、Ｎ−Ｄｉｍｅｔｈｙｌ  ａｃｅｔａｍｉｄｅ）（ＤＭＡｃ）、ジメチルホルムアミド（Ｄｉｍｅｔｈｙｌｆｏｒｍａｍｉｄｅ）（ＤＭＦ）、Ｎ−メチル−２−ピロリドン（Ｎ−ｍｅｔｈｙｌ−２−ｐｙｒｒｏｌｉｄｏｎｅ）（ＮＭＰ）、ｍ−クレゾール（ｍ−ｃｒｅｓｏｌ）、テトラヒドロフラン（Ｔｅｔｒａｈｙｄｒｏｆｕｒａｎ）（ＴＨＦ）、又はクロロホルム（Ｃｈｌｏｒｏｆｏｒｍ）であるか、又はこれらの混合溶媒でありうる。例えば、有機溶媒は、Ｎ、Ｎ−ジメチルアセトアミド（ＤＭＡｃ）、Ｎ−メチル−２−ピロリドン（ＮＭＰ）、又はこの２つの溶媒の混合溶媒が使用されうる。しかし、ポリアミック酸を製造する段階（Ｓ１００）で使用された有機溶媒は、提示された溶媒の種類に限定されることはなく、二無水物化合物及びジアミン化合物を溶解できる有機溶媒であれば、制限無しに使用されうる。
【０１０３】
ポリアミック酸を製造する段階（Ｓ１００）で、有機溶媒に二無水物化合物と２種以上のジアミン化合物とは、１：０．９乃至１：１．１のモル比で混合されて重合反応されうる。また、２種以上のジアミン化合物は、上述した化学式１で表示される第１ジアミン化合物と、上述した化学式２で表示される第２ジアミン化合物とを含む。ここで、第１ジアミン化合物と第２ジアミン化合物とは、０．０１：０．９９乃至０．９９：０．０１のモル比で混合されて重合反応される。具体的に第１ジアミン化合物と第２ジアミン化合物とは、０．５：０．５乃至０．９：０．１のモル比で混合されて重合反応される。例えば、二無水物化合物と２種以上のジアミン化合物とは１：１のモル比で混合され、２種以上のジアミン化合物における第１ジアミン化合物と第２ジアミン化合物とは０．５：０．５乃至０．９：０．１のモル比で混合されるようにして、イミド化反応によってポリアミック酸が製造される。
【０１０４】
ポリアミック酸を製造する段階（Ｓ１００）は、２種以上のジアミン化合物を有機溶媒に先ず溶解させてジアミン化合物溶液を製造する段階を含む。ここで、ジアミン化合物溶液とは、二無水物化合物が混合されていない状態を示すものである。また、ポリアミック酸を製造する段階（Ｓ１００）は、ジアミン化合物溶液と別に、有機溶媒に二無水物化合物を溶解させて、二無水物化合物溶液を製造する段階を含むことができる。
【０１０５】
即ち、一実施形態のポリイミドフィルムを製造する段階において、２種以上のジアミン化合物は、まず、前記提示されたモル比で有機溶媒内で混合されてジアミン化合物溶液として製造され、またこれと別に二無水物化合物は、有機溶媒に溶解されて二無水物化合物溶液として製造されるうる。以後、ジアミン化合物溶液と二無水物化合物溶液とを、ジアミン化合物と二無水物化合物とが１：０．９乃至１：１．１のモル比になように混合して、重合反応が生じるようにすることによってポリアミック酸を製造することができる。
【０１０６】
また、これと異なり、二無水物化合物、第１ジアミン化合物、及び第２ジアミン化合物は、前記提示されたモル比で１つの段階で混合されて重合反応を発生させてポリアミック酸を製造することができる。
【０１０７】
ポリアミック酸を製造する段階（Ｓ１００）は非活性気体雰囲気下で遂行される。例えば、ポリアミック酸を製造する段階（Ｓ１００）は窒素気体雰囲気下で遂行される。
【０１０８】
ポリアミック酸を製造する段階（Ｓ１００）は−１０℃乃至８０℃の温度で遂行される。一実施形態でポリアミック酸を製造する段階（Ｓ１００）は、−１０℃乃至８０℃の温度で、１０分乃至２４時間の間に遂行される。
【０１０９】
重合反応によって製造された重合生成物であるポリアミック酸は、有機溶媒内に５ｗｔ％乃至８０ｗｔ％で含まれる。例えば、製造されたポリアミック酸は、固形分で有機溶媒内に１０ｗｔ％乃至５０ｗｔ％で含まれる。
【０１１０】
例えば、重合反応によって製造されたポリアミック酸は、下記の化学式３で表示される反複単位を有する。
【０１１１】
【化３】
2018127608.tif 000018
【０１１２】
前記化学式３でＸ及びＹは、各々独立に１以上の整数である。また、前記化学式３で表示されるポリアミック酸単位体を含む、一実施形態のポリアミック酸の数平均分子量（Ｍｎ）は、１０、０００以上１、０００、０００以下である。
【０１１３】
図１に図示された、一実施形態のポリイミドフィルムを製造する方法は、ポリアミック酸を製造する段階（Ｓ１００）の後に製造されたポリアミック酸を基板上に提供してポリアミック酸層を形成する段階（Ｓ２００）を含む。
【０１１４】
製造されたポリアミック酸はフィルム形成のために支持体である基板上に提供される。一方、製造されたポリアミック酸を基板上に提供する塗布方法は、いずれか１つに限定されなく、製造されたポリアミック酸でフィルム層を形成するために基板にポリアミック酸を均一に提供することができる方法であれば、制限無しで使用されることができる。例えば、製造されたポリアミック酸はコーティング方法によって基板上に提供されることができる。
【０１１５】
ポリアミック酸が提供される基板はポリイミドフィルムを形成するための支持体の役割をすることができることであれば、制限無しに使用されうる。例えば、基板はガラス基板、金属材料の基板、又は高分子材料の基板であり、基板の表面はポリアミック酸が均一にコーティングされるようにするための平滑度を有する。
【０１１６】
基板上に提供されたポリアミック酸は有機溶媒と共に提供される。したがって、基板上にポリアミック酸を提供した後、有機溶媒を乾燥する段階が遂行される。基板上に提供されたポリアミック酸を乾燥する段階は、３０℃乃至１４０℃の温度で１０分乃至１８０分間遂行される。例えば、ポリアミック酸コーティングの後に４０℃乃至８０℃の温度で３０分乃至１２０分間、乾燥段階が遂行される。
【０１１７】
乾燥の後、形成されたポリアミック酸層は５μｍ以上１５０μｍの厚さを有するコーティング層である。例えば、乾燥の後、形成されたポリアミック酸層は１０μｍ以上１００μｍの厚さを有する。
【０１１８】
ポリアミック酸を基板上に提供してポリアミック酸層を形成する段階（Ｓ２００）の次に、ポリアミック酸層を熱処理する段階（Ｓ３００）が遂行される。ポリアミック酸層を熱処理する段階（Ｓ３００）は提供されたポリアミック酸に、熱を提供して、熱的イミド化法によってポリアミック酸を反応させてポリイミド層を形成する段階である。
【０１１９】
ポリアミック酸層を熱処理する段階（Ｓ３００）は、２５０℃以上５５０℃以下で遂行される高温熱処理段階を含む。例えば、ポリアミック酸層を熱処理する段階（Ｓ３００）は３００℃以上５００℃以下で遂行される。
【０１２０】
高温熱処理する段階が２５０℃以上で遂行される場合、２５０℃未満でポリアミック酸の熱処理が遂行される場合に比べて、ポリアミック酸のイミド化程度が向上され、また形成されたポリイミドの熱履歴が改善されうる。一方、ポリアミック酸層を熱処理する段階（Ｓ３００）が５５０℃より高い温度で遂行される場合、ポリアミック酸層の熱分解現象が発生すうるのであり、ポリアミック酸がイミド化して形成されたフィルムでも黄色化度が高くなる問題が発生しうる。
【０１２１】
また、ポリアミック酸層を熱処理する段階（Ｓ３００）は、２５０℃以上５５０℃以下の高温条件で５分以上１８０分以下の時間の間遂行される。例えば、ポリアミック酸層を熱処理する段階（Ｓ３００）は５分以上１２０分以下、具体的に３０分以上１２０分以下の時間の間遂行される。熱処理時間が５分より短い場合、ポリアミック酸層のイミド化が十分になされない可能性があり、熱処理時間が１８０分より長い場合、ポリアミック酸層及びポリアミック酸層をイミド化して形成されたフィルムに熱分解がなされて、最終的に製造されたポリイミドフィルムの機械的物性が低下し、黄色化度が高くなる可能性ある。
【０１２２】
例えば、ポリアミック酸層を熱処理する段階（Ｓ３００）は３００℃の温度で３０分以上１２０分以下で遂行される。しかし、実施形態がこれに限定されることはなく、ポリアミック酸層を熱処理する段階（Ｓ３００）での熱処理温度が３００℃より増加されれば、熱処理時間は３０分より短くなる。
【０１２３】
一実施形態のポリイミドフィルムの製造方法では、２５０℃以上５５０℃以下の高温条件でポリアミック酸層を熱処理する段階（Ｓ３００）を遂行することによって、ポリアミック酸のイミド化程度を向上させ、これにしたがって最終的に製造されたポリイミドフィルムのガラス遷移温度（Ｔg）と熱分解温度（Ｔd）とを高めて耐熱性を改善し、熱膨張係数（ＣＴＥ）を下げて寸法安定性を向上させることができる。また、２５０℃以上５５０℃以下でポリアミック酸層を熱処理する段階（Ｓ３００）を遂行することによって製造された、ポリイミドフィルムの黄色化度を下げて、光学特性を改善することができる。
【０１２４】
一方、ポリアミック酸層を熱処理する段階（Ｓ３００）は真空状態で遂行される。即ち、ポリアミック酸層を熱処理する段階（Ｓ３００）は、２５０℃以上５５０℃以下の温度条件の真空状態で遂行される。この時、真空状態は類似真空状態である。
【０１２５】
ポリアミック酸層を熱処理する段階（Ｓ３００）は一定温度範囲内の等温条件で遂行される。また、これと異なりポリアミック酸層を熱処理する段階（Ｓ３００）は２５０℃以上５５０℃以下の温度範囲内の複数の温度条件で各々熱処理される複数の熱処理段階で遂行される。
【０１２６】
また、図１に図示された一実施形態のポリイミドフィルムの製造方法では、熱処理されたポリアミック酸層を冷却する段階（Ｓ４００、図２）が図示されないが、一実施形態のポリイミドフィルムの製造方法では、ポリアミック酸層を熱処理する段階（Ｓ３００）の後に熱処理されたポリアミック酸層を冷却する段階（Ｓ４００、図２）をさらに含む。
【０１２７】
一方、基板上に形成された一実施形態のポリイミドフィルムは支持体である基板を除去した後、表示装置の支持基板、又は情報電子素材の透明基板等として使用されうる。また、これと異なり、ポリイミドフィルムは、提供された基板と一体に表示装置の支持基板等として使用されてもよい。
【０１２８】
図２は一実施形態のポリイミドフィルムを製造する方法を概略的に示したフローチャートであって、図１に図示された一実施形態のポリイミドフィルムを製造する方法と比較してポリアミック酸層を熱処理する段階において差異がある。
【０１２９】
図２に図示された一実施形態のポリイミドフィルムを製造する方法では、ポリアミック酸を基板上に提供してポリアミック酸層を形成する段階（Ｓ２００）の後に、ポリアミック酸層を第１温度に熱処理する段階（Ｓ３１０）、及び、ポリアミック酸層を第２温度に熱処理する段階（Ｓ３２０）をこの順で含む。
【０１３０】
図２に図示された一実施形態のポリイミドフィルムの製造方法で、二無水物化合物及び２種以上のジアミン化合物を重合反応させてポリアミック酸を製造する段階（Ｓ１００）、及びポリアミック酸を基板上に提供してポリアミック酸層を形成する段階（Ｓ２００）は、上述した図１に図示された一実施形態のポリイミドフィルムの製造方法で説明した内容と同一の内容が適用される。
【０１３１】
図２に図示された一実施形態のポリイミドフィルムの製造方法において、ポリアミック酸層を第１温度にて熱処理する段階（Ｓ３１０）は、形成されたポリアミック酸層を第１温度で熱処理する第１熱処理段階であり、ポリアミック酸層を第２温度にて熱処理する段階（Ｓ３２０）は、第１熱処理段階の後に、ポリアミック酸層を第１温度より高い第２温度で熱処理する第２熱処理段階である。第１温度は、２５０℃以上３００℃未満、より好ましくは２６０℃以上２８０℃未満でありうるのであり、第２温度は、３００℃以上５５０℃以下、より好ましくは３３０℃以上５００℃以下、さらに好ましくは３５０℃以上４５０℃以下、例えば３７０℃以上４３０℃以下でありうる。
【０１３２】
図２に図示された一実施形態のポリイミドフィルムの製造方法を参照すれば、ポリアミック酸層を基板上に形成した後に、高温熱処理段階は２段階以上に進行される。即ち、ポリアミック酸層を熱処理する段階は熱処理温度条件が異なる少なくとも２段階以上の熱処理段階を含む。一実施形態のポリイミドフィルムの製造方法はポリアミック酸層を熱処理する段階を２以上の段階に遂行することによってポリアミック酸のイミド化程度を向上させてポリイミドフィルムの機械的物性を改善させることができ、耐熱性及び光学特性が優れたポリイミドフィルムを得ることができる。
【０１３３】
図２で、熱処理されたポリアミック酸層（イミド化されたフィルム）を冷却する段階（Ｓ４００）は、高温熱処理の後に、常温（Ｒｏｏｍ  ｔｅｍｐｅｒａｔｕｒｅ；例えば１５〜２５℃）にまで、イミド化されたフィルムを冷却させる段階でありうる。また、この段階（Ｓ４００）は、高温熱処理の後に常温より低い低温状態（例えば１５℃未満または１０℃未満）にイミド化されたフィルムを冷却させる段階でありうる。
【０１３４】
一実施形態のポリイミドフィルムの製造方法ではポリアミック酸層を冷却する段階（Ｓ４００）での冷却速度調節にしたがって製造されたポリイミドフィルムを形成するポリイミド高分子チェーンの配列を制御することができるので、ポリイミドフィルムの耐熱特性及び光特性を改善することができる。例えば、熱処理されたポリアミック酸層が徐々に冷却されるようにチャンバー内で熱処理されたポリアミック酸層を冷却する段階（Ｓ４００）を遂行することによって高分子チェーンのパッキング（ｐａｃｋｉｎｇ）程度を高めて機械的物性及び耐熱特性が改善されたポリイミドフィルムを製造することができる。
【０１３５】
図１乃至図２の一実施形態のポリイミドフィルムの製造方法に使用されたポリアミック酸は上述した一実施形態のポリアミック酸である。二無水物化合物及び２種以上のジアミン化合物を重合反応させて製造されたポリアミック酸で、二無水物化合物は４、４’−（４、４’−（ヘキサフルオロイソプロピリデン）ジフタル酸無水物（４、４’−（Ｈｅｘａｆｌｕｏｒｏｉｓｏｐｒｏｐｙｌｉｄｅｎｅ）ｄｉｐｈｔｈａｌｉｃ  ａｎｈｙｄｒｉｄｅ、６ＦＤＡ）、３、３’、４、４’−ビフェニルテトラカルボン酸二無水物（３、３’、４、４’−Ｂｉｐｈｅｎｙｌｔｅｔｒａｃａｒｂｏｘｙｌｉｃ  ｄｉａｎｈｙｄｒｉｄｅ、ＢＰＤＡ）、シクロブタン−１、２、３、４−テトラカルボン酸二無水物（Ｃｙｃｌｏｂｕｔａｎｅ−１、２、３、４−ｔｅｔｒａｃａｒｂｏｘｙｌｉｃ  ｄｉａｎｈｙｄｒｉｄｅ、ＣＢＤＡ）、及びピロメリット二無水物（Ｐｙｒｏｍｅｌｌｉｔｉｃ  ｄｉａｎｈｙｄｒｉｄｅ、ＰＭＤＡ）からなされた群から選択された少なくともいずれか１つを含む。
【０１３６】
また、２種以上のジアミン化合物は下記の化学式１で表示される第１ジアミン化合物、及び下記の化学式２で表示される第２ジアミン化合物を含む。
【０１３７】
【化１】
2018127608.tif 000019
【０１３８】
前記化学式１で、Ｒ1及びＲ2は各々独立に水素原子、重水素原子、ハロゲン原子、置換又は非置換された炭素数１以上２０以下のアルキル基である。また、ｎ1及びｎ2は各々独立的に０以上４以下の整数である。
【０１３９】
【化２】
2018127608.tif 000020
【０１４０】
前記化学式２で、Ａｒは置換又は非置換されたフェニル基であり、ｍは１以上４以下の整数である。
【０１４１】
一方、二無水物化合物、第１ジアミン化合物、第２ジアミン化合物、及びこれらの重合反応によって生成された一実施形態のポリアミック酸に対しては上述した一実施形態のポリアミック酸に対する説明でと同一な内容が適用されることができる。上述した一実施形態のポリアミック酸は図１乃至図２を参照して説明した一実施形態のポリイミドフィルムの製造方法で二無水物化合物及び２種以上のジアミン化合物を重合反応させて製造されたポリアミック酸に該当する。
【０１４２】
上述した一実施形態のポリイミドフィルムの製造方法で製造された一実施形態のポリイミドフィルムは良好な光特性と優れた耐熱性を同時に有することができる。
【０１４３】
一実施形態のポリイミドフィルムは上述した一実施形態のポリイミドフィルムの製造方法によって製造される。また、一実施形態のポリイミドフィルムは上述した一実施形態のポリアミック酸から由来された反複単位を含む。
【０１４４】
例えば、上述したポリアミック酸から由来されたポリイミドの反複単位は下記の化学式４で表示される。
【０１４５】
【化４】
2018127608.tif 000021
【０１４６】
前記化学式４でＡ及びＢは各々独立的に１以上の整数である。また、前記化学式４で表示されるポリイミドの反複単位を含む一実施形態のポリイミドの数平均分子量（Ｍｎ）は１０、０００以上１、０００、０００以下である。
【０１４７】
一実施形態のポリイミドフィルムは熱膨張係数が１０ｐｐｍ／℃以上２０ｐｐｍ／℃以下である。ポリイミドフィルムは１０ｐｐｍ／℃以上２０ｐｐｍ／℃以下の熱膨張係数を有するので、高温条件でも寸法安定性を有することができる。
【０１４８】
また、一実施形態のポリイミドフィルムのガラス遷移温度は３００℃以上４２０℃以下である。一方、一実施形態のポリイミドフィルムの熱分解温度は４００℃以上５００℃以下である。ここで、熱分解温度は、ポリイミドフィルムの重量減少比率が１％に到達する時点の温度を示したものである。即ち、加熱される以前の最初ポリイミドフィルムの重量を基準に、加熱以後におけるポリイミドフィルムの重量が１％だけ減少した瞬間の温度が、ポリイミドフィルムの熱分解温度である。
【０１４９】
一実施形態のポリイミドフィルムは、３００℃以上４２０℃以下の高いガラス遷移温度と、４００℃以上５００℃以下の高い熱分解温度特性とを有するので、高温条件で高い安定性と信頼性とを有することができる。
【０１５０】
一方、一実施形態のポリイミドフィルムの光透過度は９５％以上であり、黄色化度は１以上１０以下である。ここで、ポリイミドフィルムの光透過度は、可視光線領域での光透過度を示す。例えば、ポリイミドフィルムの光透過度は、５５０ｎｍでの光透過度を示す。また、本明細書で光透過度は、ガラス基板の透過度を１００％とするときの相対的な透過度を示す。即ち、ポリイミドフィルムの光透過度は、ガラス基板の透過度を基準とした相対的な透過度である。
【０１５１】
一実施形態のポリイミドフィルムは、９５％以上の高い光透過度と１以上１０以下の低い黄色化度特徴とを有するので、透明性が要求される光学フィルム、又は表示装置の基板等の用途として使用されることができる。
【０１５２】
一実施形態のポリイミドフィルムは９５％以上の光透過度を有し、同時に熱膨張係数が１０ｐｐｍ／℃以上２０ｐｐｍ／℃以下である。また、一実施形態のポリイミドフィルムは９５％以上の光透過度を有し、同時に熱膨張係数が１０ｐｐｍ／℃以上２０ｐｐｍ／℃以下であり、ガラス遷移温度は３００℃以上４２０℃以下である。
【０１５３】
一方、一実施形態のポリイミドフィルムは９５％以上の光透過度と１以上１０以下の黄色化度とを有し、同時にガラス遷移温度は３００℃以上４２０℃以下である。
【０１５４】
一実施形態のポリイミドフィルムは二無水物化合物及び２種のジアミン化合物の重合反応物である一実施形態のポリアミック酸から形成されて高い耐熱性と優れた光学特性を同時に有することができる。
【０１５５】
一実施形態のポリイミドフィルムは高い光透過度と低い黄色化度とを有し、また高いガラス遷移温度及び高い熱分解温度を有することによって優れた光学特性と耐熱性及び機械的強度を要求する表示装置の基板等の用途として使用されることができる。また、一実施形態のポリイミドフィルムは寸法安定性と良好な機械的物性とを有する高分子フィルムでフレキシブル表示装置等の支持基板等の用途として使用されることができる。
【０１５６】
即ち、一実施形態のポリイミドフィルムは二無水物化合物及び２種のジアミン化合物の組合から重合されて形成されたポリアミック酸を利用して製造されたものであって、高い耐熱性及び高い光特性でよって高温工程を必要とする表示装置の透明基板の材料として使用されることができる。
【０１５７】
以下では、実施例及び比較例を参照しながら、本発明の一実施形態に係るポリアミック酸、及び一実施形態のポリイミドフィルムの製造方法を利用して製造された一実施形態のポリイミドフィルムに対して具体的に説明する。また、以下に示す実施例は本発明の理解を助けるための一例示であり、本発明の範囲がこれに限定されることではない。  
【実施例】
【０１５８】
１．ポリアミック酸の製造
一実施形態のポリアミック酸は二無水物化合物と、第１ジアミン化合物及び第２ジアミン化合物とを含む２種のジアミン化合物とのモル（ｍｏｌｅ）比率を１：１で維持し、溶液上で縮合重合方法に下記のような段階を経て製造された。
【０１５９】
この際、二無水物化合物としては、３、３’、４、４’−ビフェニルテトラカルボン酸二無水物（ＢＰＤＡ）を使用し、第１ジアミン化合物としては２、２’−ビス（トリフルオロメチル）−ベンジジン（ＴＦＭＢ）、第２ジアミン化合物としては３、５−ジアミノ安息香酸（ＤＡＢＡ）を使用した。
【０１６０】
実施例に使用された二無水物化合物、第１ジアミン化合物、及び第２ジアミン化合物の混合モル比率は表１に示した。即ち、第１ジアミン化合物と第２ジアミン化合物を含むジアミン化合物と二無水物化合物とは１：１のモル比で混合され、第１ジアミン化合物と第２ジアミン化合物とは、０．５：０．５乃至０．９：０．１の範囲でモル比を変更して混合された。  
【表１】
2018127608.tif 000022
【０１６１】
先ず、フラスコに窒素（９９．９９％）を１００ml／ｍｉｎで１０分間注入してフラスコの内部を窒素充填状態に作った。以後、フラスコに、０．２μｍ以上の粒子を分離する分離膜フィルターが含まれた窒素注入器を装着して２０ml／ｍｉｎで窒素を入れることによって、ポリアミック酸の重合反応の最中にも、フラスコの内部が窒素充填状態に維持されるようにした。
【０１６２】
有機溶媒として純度９５％のＮ、Ｎ−ジメチルアセトアミド（ＤＭＡｃ）（徳山薬品(DUKSAN PURE CHEMICALS CO., LTD.)、韓国）をフラスコに一定量を注入し、ここに第１ジアミン化合物と第２ジアミン化合物とを表１に示したモル比で混合して２Ｍ（ｍｏｌａｒｉｔｙ、モル濃度）濃度のジアミン化合物溶液を製造した。以後、製造された溶液を５分乃至２０分間、常温（２５℃）の窒素雰囲気下で放置することで、ジアミン化合物を完全に溶解させてジアミン化合物溶液を製造した。
【０１６３】
また、別のフラスコにＤＭＡｃを入れ、３、３’、４、４’−ビフェニルテトラカルボン酸二無水物（ＢＰＤＡ）を入れて、２Ｍ濃度の溶液を製造した。以後、製造された溶液を５分乃至２０分間常温（２５℃）の窒素雰囲気下で放置して二無水物化合物を完全に溶解させて二無水物化合物溶液を製造した。
【０１６４】
以後、二無水物化合物溶液をジアミン化合物溶液が収まれているフラスコに入れ、ポリアミック酸固形分が２０ｗｔ％になるようにＤＭＡｃ追加した後、常温（２５℃）乃至低温（−１０℃）の窒素雰囲気下で２２時間の間に６０ｒｐｍ乃至１００ｒｐｍの速度に攪拌して重合反応通じてポリアミック酸重合体溶液を製造した。ポリアミック酸重合体溶液はポリアミック酸重合体を２０ｗｔ％の固形分に含んだものであって、溶液の粘度は５０００±３００ｃｐｓになるように合成条件を制御した。
【０１６５】
２．ポリイミドフィルムの製造
上述した方法に製造されたポリアミック酸をガラス基板に提供した。この時、ガラス基板はソーダ石灰ガラス（ｓｏｄａ−ｌｉｍｅ  ｇｌａｓｓ、ＭＡＴＳＵＮＡＭＩ、日本国）又はホウケイ酸ガラス（ｂｏｒｏｓｉｌｉｃａｔｅ、ＭＡＴＳＵＮＡＭＩ、日本国）を使用した。ガラス基板の表面から異物質又は不純物を除去するために、超音波洗浄器（Ｕｌｔｒａｓｏｎｉｃａｔｏｒ）を利用して、ガラス基板を、アセトン（ａｃｅｔｏｎｅ）内で１０分間、次いで、イソプロパノール（ＩＰＡ）内で約１０分間、超音波洗浄した。次に、ガラス基板を１７ＭΩ以上の超純水（ＤＩ−ｗａｔｅｒ）で、３０分間、十分に洗浄を繰り返した後、１２０℃の対流式乾燥炉で６０分間乾燥させた。
【０１６６】
洗浄して乾燥されたガラス基板上に、前記方法で製造されたポリアミック酸溶液を一定量塗布し、スピンコーター（ｓｐｉｎ−ｃｏａｔｅｒ）又はスリット−ダイコーター（ｓｌｉｔ−ｄｉｅｃｏａｔｅｒ）を利用して薄膜化した。ポリアミック酸溶液のコーティング層については、ホットプレート（ｈｏｔ  ｐｌａｔｅ）を利用して、５０℃で６０分間の加熱により事前乾燥し、以後７０℃で１２０分間の加熱により追加乾燥して有機溶媒を除去することによって、ポリアミック酸層として形成された。有機溶媒を乾燥した後のポリアミック酸層は表面分析器（ｓｕｒｆａｃｅ  ｐｒｏｆｉｌｅｒ）（Ｄｅｋｔａｋ  １５０、Ｖｅｅｃｏ、ＵＳＡ）を利用して厚さを測定したのであり、測定されたポリアミック酸層の厚さは約１８±２μｍであった。
【０１６７】
ポリアミック酸層が形成されたガラス基板を、本件発明者により設計された反応器に投入してポリアミック酸層を熱処理した。熱処理の際、用いた反応器内は、真空状態に維持された。
【０１６８】
ポリアミック酸層の熱処理は２段階に進行された。１次熱処理段階では反応器の内部を２７０℃まで、分当たり４℃ずつ昇温させた後、２７０℃で１２０分間、等温状態に維持した。次に、最終温度である４００℃まで、分当たり５℃ずつ反応器を昇温させた後、４００℃で約６０分間、等温状態に維持することで、第２熱処理段階を遂行した。
【０１６９】
熱処理段階を遂行してポリアミック酸層を熱イミド化することによって、ポリイミドフィルムを製造した。
【０１７０】
３．ポリイミドフィルムの特性評価
上述したポリアミック酸の製造及びポリイミドフィルムの製造により得られた一実施形態のポリイミドフィルムについて、光特性及び耐熱特性を評価した。一方、比較例は、ジアミン化合物を１種のみを使用したことを除くと、上述した一実施形態のポリイミドフィルムを製造する方法と同一の方法でポリイミドフィルムを製造したものである。
【０１７１】
比較例１では、ジアミン化合物として２、２’−ビス（トリフルオロメチル）−ベンジジン（ＴＦＭＢ）のみを使用したのであり、比較例２では、ジアミン化合物として３、５−ジアミノ安息香酸（ＤＡＢＡ）のみを使用した。
【０１７２】
光特性の評価のために、色度及び輝度測定装置（ＭＣＰＤ−３０００、ＯＳＴＫＡ、ＪＡＰＡＮ）を利用して、５５０nm波長での光透過度（ｔｏｔａｌ  ｔｒａｎｓｍｉｔｔａｎｃｅ）を測定し、ＡＳＴＭＤ１９２５方法で黄色化度（Ｙｅｌｌｏｗ  Ｉｎｄｅｘ；Ｙ．Ｉ．）を測定した。光透過度の評価には、ガラス基板の透過度を基準とした相対的な透過度を用いた。即ち、表２の光透過度には、ガラス基板の透過度を１００％とするときの、ポリイミドフィルムの相対的な透過度を示した。
【０１７３】
耐熱特性の評価のためには、ＴＡ  ｉｎｓｔｒｕｍｅｎｔ社のＴＭＡ（Ｑ４００）を利用して、ガラス転移温度（Ｔg）及び熱膨張係数（ＣＴＥ）を測定した。上述した方法で製造したポリイミドフィルムを、２ｍｍ×１６ｍｍのサイズでサンプリングして、窒素環境下で０．０３Ｎの荷重で固定させて安定化させた後、サンプリングされたポリイミドフィルムの長さの変化を測定した。熱膨張係数は、長さ方向、即ち平面上でのサンプリングされたポリイミドフィルムの膨脹程度を測定することで、評価した。湿気やほこりといった要因の影響を最小化するために、１５０℃まで１０℃／ｍｉｎの速度で、サンプリングされたポリイミドフィルムを加熱し、４０℃まで自然冷却させる段階を進行した後、再び５００℃まで１０℃／ｍｉｎで加熱する段階を進行してから、最終的にデータを取った。熱膨張係数は５０℃から２５０℃までの温度範囲で測定した。
【０１７４】
ＴＡ  ｉｎｓｔｒｕｍｅｎｔ社のＴＧＡ（Ｑ６００）を利用して温度による質量減少を測定して、熱分解温度（Ｔd）を測定した。試料の重さは４ｍｇ（±０．２ｍｇ）とした。熱分解温度測定もまた、熱膨張係数の測定方法及びＴＭＡと同様に、窒素環境下で２段階の熱処理を行った後に、最終的なデータを取った。先ず、２０℃／ｍｉｎで２５０℃まで昇温させた後、１５０℃まで自然冷却する１段階の熱処理の後に、同一速度で７００℃まで昇温させる２段階の熱処理を遂行した。熱安定性は、熱分解よって質量が減少する温度である熱分解温度で評価した。表２で、Ｔd、1%は、熱分解よって１％の質量が減少する温度であり、Ｔd、0.5%は熱分解よって０．５％の質量が減少する温度を示した。ここで、１００％の質量は、１段階の熱処理進行の後の２００℃での質量でもって基準とした。
【０１７５】
【表２】
2018127608.tif 000023
【０１７６】
表２の結果を参照すれば、実施例１乃至実施例５のポリイミドフィルムは、比較例１及び比較例２のポリイミドフィルムと比較して、高い光透過度及び低い黄色化度を示すことが分かる。即ち、２種以上のジアミン化合物を含んで形成された実施例のポリイミドフィルムは、１種のジアミン化合物を含んで形成された比較例のポリイミドフィルムに比べて、優れた光特性を示すことを確認することができる。
【０１７７】
一方、実施例１乃至実施例５のポリイミドフィルムは、比較例１及び比較例２のポリイミドフィルムと比較して、低い熱膨張係数を示すことが分かる。即ち、２種以上のジアミン化合物を含んで形成された実施例のポリイミドフィルムは、１種のジアミン化合物のみを含んで形成された比較例のポリイミドフィルムに比べて、低い熱膨張係数を有するので、高い寸法安定性を有するのでありうる。
【０１７８】
ドフィルムと比較して、高い熱分解温度Ｔd、1%を示すことが分かる。即ち、２種のジアミン化合物を含んで形成された実施例のポリイミドフィルムの場合、ジアミン化合物として３、５−ジアミノ安息香酸（ＤＡＢＡ）のみを使用する場合に比べて、耐熱性が改善されたことを確認することができる。
【０１７９】
また、実施例１乃至実施例５のポリイミドフィルムは、比較例１のポリイミドフィルムと比較して、光透過度及び黄色化度が著しく改善されたことが分かる。即ち、２種のジアミン化合物を含んで形成された実施例のポリイミドフィルムの場合、ジアミン化合物として２、２’−ビス（トリフルオロメチル）−ベンジジン（ＴＦＭＢ）のみを使用した比較例１の場合に比べて、光特性が顕著に改善されたことを確認することができる。
【０１８０】
一実施形態のポリアミック酸、及びこれを利用して製造された一実施形態のポリイミドフィルムは、高いガラス転移温度と高い熱分解温度を有し、低い熱膨張係数を有するので、耐熱性が改善されたポリイミドフィルムを具現することができる。また、一実施形態のポリアミック酸、及びこれを利用して製造された一実施形態のポリイミドフィルムは、良好な耐熱特性を有し、同時に高い光透過度と低い黄色化度値を有するので、優れた光特性を有するポリイミドフィルムを具現することができる。
【０１８１】
即ち、一実施形態のポリアミック酸は２種の異なるジアミン化合物を含んで重合されたものであって、高い耐熱性及び優れた光特性を有するポリイミドフィルム製造に使用されうる。また、一実施形態のポリイミドフィルムの製造方法で製造された、一実施形態のポリイミドフィルムは、２種の異なるジアミン化合物を含んで重合されたポリアミック酸を利用し、また製造されたポリアミック酸を高温熱処理条件でイミド化することで、耐熱性が高いものでありながらも良好な光特性を有するポリイミドフィルムを具現することができる。
【０１８２】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更させることを理解させることができる。
【０１８３】
したがって、本発明の技術的範囲は明細書の詳細な説明に記載された内容に限定されることではなく、特許請求の範囲によって定まれなければならない。
【図１】
2018127608.tif 000031
【図２】
2018127608.tif 000032